(57)【要約】【課題】十分な粘着力を有し、かつ、紫外線による着色が抑制され、透明性を維持できる硬化物を、生産性を損なうことなく製造できる粘着剤組成物を提供すること。【解決手段】（Ａ）（メタ）アクリル重合体、（Ｂ）モノマ、（Ｃ）架橋剤、及び（Ｄ）光重合開始剤を含有し、前記（Ｂ）モノマが、下記式（１）で表されるモノマを含む、粘着剤組成物。2019210419.tif 000006［式中、Ｘは、炭素数１０〜２０の２価の炭化水素基を表し、Ｒは、水素原子又はヒドロキシル基を表す。］【選択図】なし【特許請求の範囲】
【請求項１】
（Ａ）（メタ）アクリル重合体、（Ｂ）モノマ、（Ｃ）架橋剤、及び（Ｄ）光重合開始剤を含有し、
前記（Ｂ）モノマが、下記式（１）で表されるモノマを含む、粘着剤組成物。
【化１】
2019210419.tif 000005
［式中、Ｘは炭素数１０〜２０の２価の炭化水素基を表し、Ｒ１は水素原子又はメチル基を表し、Ｒ２は水素原子又はヒドロキシル基を表す。］
【請求項２】
（Ａ）（メタ）アクリル重合体、（Ｂ）モノマ、（Ｃ）架橋剤、及び（Ｄ）光重合開始剤の合計１００質量部に対して、（Ａ）（メタ）アクリル重合体１５〜７０質量部、（Ｂ）モノマ１５〜７５質量部、（Ｃ）架橋剤０．０１〜２０質量部、及び（Ｄ）光重合開始剤０．００５〜５質量部を含有する、請求項１に記載の粘着剤組成物。
【請求項３】
請求項１又は２に記載の粘着剤組成物の硬化物。
【発明の詳細な説明】
【技術分野】
【０００１】
本発明の実施形態は、粘着剤組成物及び硬化物に関する。
【背景技術】
【０００２】
粘着フィルムは、基材同士を貼り合せる際に、屋内又は屋外の様々な場所で使用されている。粘着フィルムは、基材同士を貼り合せる際、光の透過を損ねないように、透明性が必要となることがある。このような粘着フィルムとしては、例えば、特許文献１に記載の粘着フィルムが挙げられる。
【先行技術文献】
【特許文献】
【０００３】
【特許文献１】特開２００９−２４０９８号公報
【特許文献２】特開２０１６−１９０９７２号公報
【発明の概要】
【発明が解決しようとする課題】
【０００４】
近年、上記のような粘着フィルムは、屋外で使用されることも多く、太陽光等の紫外線が含まれる電磁波に晒されやすい。そのため、粘着フィルムは、紫外線の照射により劣化し、黄変する懸念があり、耐候性に優れた粘着フィルムが必要とされている。
【０００５】
このような問題を解決する方法として、粘着フィルムを構成する粘着剤組成物に、紫外線吸収剤を添加する方法が考えられる。しかし、紫外線吸収剤を添加した紫外線硬化型の粘着剤組成物に紫外線を照射すると、紫外線は紫外線吸収剤に吸収され、樹脂組成物の硬化反応が阻害され、生産性が低下したり、光学用途として必要な特性が得られなくなったりするという問題がある。
【０００６】
そこで、特許文献２は、（メタ）アクリル酸エステル重合体と、熱架橋剤と、紫外線吸収剤とを含有する粘着剤組成物を、熱硬化してなる粘着フィルムについて開示している。しかし、熱硬化する粘着剤組成物では、硬化時間及び養生時間が長く、フィルムの作製に多くの時間を要する。
【０００７】
本発明の実施形態は、上記を鑑み、十分な粘着力を有し、かつ、紫外線による着色が抑制され、透明性を維持できる硬化物を、生産性を損なうことなく製造できる粘着剤組成物を提供することを目的とする。また、本発明の実施形態は、生産性に優れ、十分な粘着力を有し、かつ、紫外線による着色が抑制され、透明性を維持できる硬化物を提供することを目的とする。
【課題を解決するための手段】
【０００８】
本発明者らは、検討の結果、粘着剤組成物が特定の構造のモノマを含有する場合、良好な粘着力を維持しつつ、優れた耐候性を有する硬化物が効率よく得られることを見出した。
【０００９】
本発明は、上記知見に基づくものであり、以下の実施形態を含む。本発明は以下の実施形態に限定されない。
［１］（Ａ）（メタ）アクリル重合体、（Ｂ）モノマ、（Ｃ）架橋剤、及び（Ｄ）光重合開始剤を含有し、
前記（Ｂ）モノマが、下記式（１）で表されるモノマを含む、粘着剤組成物。
【化１】
2019210419.tif 000002
［式中、Ｘは炭素数１０〜２０の２価の炭化水素基を表し、Ｒ１は水素原子又はメチル基を表し、Ｒ２は水素原子又はヒドロキシル基を表す。］
【００１０】
［２］（Ａ）（メタ）アクリル重合体、（Ｂ）モノマ、（Ｃ）架橋剤、及び（Ｄ）光重合開始剤の合計１００質量部に対して、（Ａ）（メタ）アクリル重合体１５〜７０質量部、（Ｂ）モノマ１５〜７５質量部、（Ｃ）架橋剤０．０１〜２０質量部、及び（Ｄ）光重合開始剤０．００５〜５質量部を含有する、前記［１］に記載の粘着剤組成物。
【００１１】
［３］前記［１］又は［２］に記載の粘着剤組成物の硬化物。
【発明の効果】
【００１２】
本発明の実施形態によれば、十分な粘着力を有し、かつ、紫外線による着色が抑制され、透明性を維持できる硬化物を、生産性を損なうことなく製造できる粘着剤組成物を提供することができる。また、本発明の実施形態によれば、生産性に優れ、十分な粘着力を有し、かつ、紫外線による着色が抑制され、透明性を維持できる硬化物を提供することができる。
【発明を実施するための形態】
【００１３】
＜粘着剤組成物＞
本発明の一実施形態である粘着剤組成物は、（Ａ）（メタ）アクリル重合体、（Ｂ）モノマ、（Ｃ）架橋剤、及び（Ｄ）光重合開始剤を含有する。（Ｂ）モノマは、後述する式（１）で表されるモノマを含有する。（Ａ）〜（Ｄ）成分は、それぞれ、１種を単独で用いてもよいし、２種以上を併用してもよい。
【００１４】
［（Ａ）（メタ）アクリル重合体］
（Ａ）（メタ）アクリル重合体は、（メタ）アクリル単量体を含む単量体を重合することにより得られる。
【００１５】
単量体としては、例えば、メチル（メタ）アクリレート、エチル（メタ）アクリレート、プロピル（メタ）アクリレート、ブチル（メタ）アクリレート、イソブチル（メタ）アクリレート、２−エチルヘキシル（メタ）アクリレート、オクチル（メタ）アクリレート、イソオクチル（メタ）アクリレート、イソノニル（メタ）アクリレート、ラウリル（メタ）アクリレート、ステアリル（メタ）アクリレート、イソステアリル（メタ）アクリレート等の（メタ）アクリル酸アルキルエステル単量体；（メタ）アクリル酸、マレイン酸、無水マレイン酸、イタコン酸、フマル酸、無水フマル酸等のカルボキシ基含有単量体；２−ヒドロキシエチル（メタ）アクリレート、４−ヒドロキシブチル（メタ）アクリレート、２−ヒドロキシブチル（メタ）アクリレート、ポリエチレングリコール（メタ）アクリレート等のヒドロキシル基含有単量体などが挙げられる。単量体は１種を単独で用いてもよいし、２種以上を併用してもよい。後述する（Ｃ）架橋剤と反応し得る基を導入するという観点から、単量体として、少なくとも、カルボキシ基含有単量体及び／又はヒドロキシル基含有単量体を用いることが好ましく、少なくともヒドロキシル基含有単量体を用いることがより好ましい。
【００１６】
なお、「（メタ）アクリル」とは、「アクリル」及び「メタクリル」の総称であり、「（メタ）アクリレート」とは、「アクリレート」及び「メタクリレート」の総称である。
【００１７】
（メタ）アクリル単量体を含む単量体を重合する際には、例えば、溶液重合法を適用することができる。その際に使用される溶媒としては、酢酸エチル、トルエン、ヘキサン、アセトン、メチルエチルケトン等が挙げられる。また、溶液重合法以外の方法、具体的には、塊状重合法、懸濁重合法、乳化重合法等で重合しても構わない。
【００１８】
（Ａ）（メタ）アクリル重合体の含有量は、（Ａ）〜（Ｄ）成分の合計１００質量部を基準として、１５〜７０質量部が好ましく、２０〜６０質量部がより好ましく、３０〜５０質量部が更に好ましい。１５質量部以上であると、取扱い性に優れた適度な粘度を持つ粘着剤組成物が得られる傾向がある。一方、７０質量部以下であると、粘着剤組成物が高粘度になり過ぎずに良好な塗工性が得られる傾向がある。
【００１９】
［（Ｂ）モノマ］
粘着剤組成物に（Ｂ）モノマを含有させることによって、粘着剤組成物の粘度を低く調整することができ、良好な塗工性を得ることができる。（Ｂ）モノマは１官能のモノマである。（Ｂ）モノマとしては、炭素−炭素不飽和二重結合を有するモノマを使用することが好ましく、（メタ）アクリルモノマと、（メタ）アクリルモノマ以外のビニルモノマとが挙げられ、（メタ）アクリルモノマを使用することが好ましい。また、（Ｂ）モノマとしては、粘着剤組成物に汎用されているアクリロイルモルホリン、ジメチルアクリルアミド等の窒素原子を含むモノマ（「Ｎ含有モノマ」ともいう。）と、窒素原子を含まないモノマ（Ｎ非含有モノマ）とが挙げられ、Ｎ非含有モノマを使用することが好ましい。（Ｂ）モノマは、下記式（１）で表されるモノマを少なくとも含む。
【００２０】
【化２】
2019210419.tif 000003
【００２１】
式中、Ｘは炭素数１０〜２０の２価の炭化水素基を表し、Ｒ１は水素原子又はメチル基を表し、Ｒ２は水素原子又はヒドロキシル基を表す。Ｒ１は水素原子であることが好ましい。Ｒ２は水素原子であることが好ましい。
【００２２】
炭化水素基は、飽和又は不飽和の脂肪族炭化水素基、飽和又は不飽和の脂環式炭化水素基、又はこれらを組み合わせた基であることが好ましく、着色の高い抑制効果が得られる傾向があることから、飽和又は不飽和の脂肪族炭化水素基がより好ましい。飽和又は不飽和の脂肪族炭化水素基は、直鎖状又は分岐状の基であってよく、分岐状の基であることが好ましく、分岐状の飽和脂肪族炭化水素基であることがより好ましい。炭化水素基の炭素数は、１０〜２０であり、１２〜２０が好ましく、１６〜２０がより好ましい。
【００２３】
式（１）で表されるモノマとして、デシル（メタ）アクリレート、イソデシル（メタ）アクリレート、ラウリル（メタ）アクリレート、トリデシル（メタ）アクリレート、ヘキサデシル（メタ）アクリレート、ステアリル（メタ）アクリレート、イソステアリル（メタ）アクリレート、イソボニル（メタ）アクリレート、ジシクロペンタニル（メタ）アクリレート、ジシクロペンテニル（メタ）アクリレート等が挙げられる。中でも、イソステアリル（メタ）アクリレート、イソボニル（メタ）アクリレート、ジシクロペンタニル（メタ）アクリレート、又はジシクロペンテニル（メタ）アクリレートが好ましく、イソステアリル（メタ）アクリレートがより好ましい。
【００２４】
式（１）で表されるモノマ以外のＮ非含有モノマとして、
メチル（メタ）アクリレート、エチル（メタ）アクリレート、プロピル（メタ）アクリレート、ブチル（メタ）アクリレート、イソブチル（メタ）アクリレート、ペンチル（メタ）アクリレート、ヘキシル（メタ）アクリレート、オクチル（メタ）アクリレート、２−エチルヘキシル（メタ）アクリレート、ノニル（メタ）アクリレート等の（メタ）アクリル酸アルキルエステル；
シクロペンチル（メタ）アクリレート、シクロヘキシル（メタ）アクリレート、シクロヘプチル（メタ）アクリレート等の（メタ）アクリル酸シクロアルキルエステル：
２−ヒドロキシエチル（メタ）アクリレート、２−ヒドロキシプロピル（メタ）アクリレート、２−ヒドロキシブチル（メタ）アクリレート等の水酸基含有（メタ）アクリル酸エステル；
スチレン、酢酸ビニル等のビニル化合物、などが挙げられる。
【００２５】
（Ｂ）モノマは、（Ａ）（メタ）アクリル重合体との相溶性、又は、凝集性等の所望とする硬化物の物性に応じて適宜選択することが好ましい。
【００２６】
（Ｂ）モノマの含有量は、（Ａ）〜（Ｄ）成分の合計１００質量部を基準として、１５〜７５質量部が好ましく、３０〜７０質量部がより好ましく、４０〜６０質量部が更に好ましい。１５質量部以上であると、粘着剤組成物が高粘度となり過ぎずに良好な塗工性が得られる傾向がある。一方、７５質量部以下であると、粘着剤組成物が低粘度になり過ぎることがなく、良好な塗工性が得られる傾向がある。
【００２７】
（Ｂ）モノマ中の式（１）で表されるモノマの含有量は、（Ｂ）成分の合計質量を基準として、５質量％以上が好ましく、２０質量％以上がより好ましく、３０質量％以上が更に好ましい。５質量％以上であると、優れた粘着力及び耐候性が得られやすい傾向がある。一方、上限は１００質量％であってもよく、又は、式（１）で表されるモノマ以外のモノマを含有させる場合は、例えば、８５質量％以下、７０質量％以下、若しくは５０質量％以下にしてもよい。
【００２８】
（Ｂ）モノマ中のＮ非含有モノマの含有量は、（Ｂ）モノマの合計質量を基準として、７５質量％以上が好ましく、９０質量％以上がより好ましく、９５質量％以上が更に好ましい。７５質量％以上であると、粘着剤組成物の硬化物の経時による着色を十分に抑制できる傾向がある。詳細な理由は明らかではないが、Ｎ含有モノマを含む粘着剤組成物の硬化物が経時により黄変しやすい傾向がある。その理由は、硬化物が紫外線に晒されることにより、（メタ）アクリル重合体の劣化が促されるためであると推測される。したがって、着色防止の高い効果を得るという観点からは、（Ｂ）モノマはＮ含有モノマを含有しないことが好ましい。すなわち、（Ｂ）モノマ中のＮ非含有モノマの含有量は１００質量％であることが好ましい。
【００２９】
（Ｂ）モノマとして（メタ）アクリル酸アルキルエステルを併用する場合、その含有量は、（Ｂ）モノマの合計質量を基準として、５〜５０質量％が好ましく、１５〜４５質量％がより好ましく、２０〜４０質量％が更に好ましい。（メタ）アクリル酸アルキルエステルの併用により、より高い粘着力が得られる傾向がある。
【００３０】
（Ｂ）モノマとして水酸基含有（メタ）アクリル酸エステルを併用する場合、その含有量は、（Ｂ）モノマの合計質量を基準として、１０〜８０質量％が好ましく、１５〜６０質量％がより好ましく、２０〜３０質量％が更に好ましい。１０質量％以上であると、硬化物の粘着力を十分に高めることができる。８０質量％以下であると、良好な耐候性を維持することができる。水酸基含有（メタ）アクリル酸エステルは、好ましくは水酸基含有（メタ）アクリル酸アルキルエステルである。
【００３１】
好ましい一実施形態によれば、（Ｂ）モノマは、式（１）で表されるモノマと水酸基含有（メタ）アクリル酸エステルとを含む。他の好ましい一実施形態によれば、（Ｂ）モノマは、式（１）で表されるモノマと（メタ）アクリル酸アルキルエステルと水酸基含有（メタ）アクリル酸エステルとを含む。
【００３２】
［（Ｃ）架橋剤］
粘着剤組成物に（Ｃ）架橋剤を含有させることによって、硬化物の凝集力の向上、及び、耐熱性の向上が期待できる。架橋剤は、（メタ）アクリル重合体が有する官能基と反応し得る基を分子内に２つ以上有する化合物であればよい。架橋剤は、例えば、（Ａ）（メタ）アクリル重合体がヒドロキシル基含有単量体を含む単量体を反応させて得られた重合体である場合、ヒドロキシル基と反応し得る基を有することが好ましい。架橋剤としては、例えば、（メタ）アクリレート化合物、イソシアネート化合物、エポキシ化合物、オキサゾリン化合物、アジリジン化合物、金属キレート化合物、メラミン化合物等が挙げられる。これら架橋剤の中でも、（Ａ）（メタ）アクリル重合体がヒドロキシル基を有する場合は、（Ａ）（メタ）アクリル重合体を容易に架橋できることから、（メタ）アクリレート化合物又はイソシアネート化合物が好ましい。
【００３３】
（メタ）アクリレート化合物としては、例えば、ジ（メタ）アクリレート、トリ（メタ）アクリレート、テトラ（メタ）アクリレート等の多官能（メタ）アクリレート化合物が挙げられる。（メタ）アクリレート化合物として、２〜４官能の芳香族ウレタンアクリレートを好ましく使用できる。２官能の芳香族ウレタン（メタ）アクリレートが特に好ましい。
【００３４】
イソシアネート化合物としては、例えば、トリレンジイソシアネート、キシリレンジイソシアネート、ヘキサメチレンジイソシアネート、イソホロンジイソシアネート等の多官能イソシアネート化合物が挙げられる。
【００３５】
（Ｃ）架橋剤の含有量は、所望とする粘着物性に応じて適宜選択することができる。（Ｃ）架橋剤の含有量は、（Ａ）〜（Ｄ）成分の合計１００質量部を基準として、０．０１〜２０質量部が好ましく、１〜１５質量部がより好ましく、２〜１０質量部が更に好ましい。０．０１質量部以上であると凝集力の向上効果が得られやすい傾向がある。一方、２０質量部以下であると粘着力及びタックを維持しやすい傾向がある。
【００３６】
［（Ｄ）光重合開始剤］
光重合開始剤としては、例えば、４−フェノキシジクロロアセトフェノン、４−ｔ−ブチル−ジクロロアセトフェノン、４−ｔ−ブチル−トリクロロアセトフェノン、ジエトキシアセトフェノン、２−ヒドロキシ−２−メチル−１−フェニルプロパン−１−オン、１−（４−イソプロピルフェニル−２−ヒドロキシ−２−メチルプロパン−１−オン、１−（４−ドデシルフェニル）−２−ヒドロキシ−２−メチルプロパン−１−オン、４−（２−ヒドロキシエトキシ）−フェニル−（２−ヒドロキシ−２−プロピル）ケトン、１−ヒドロキシシクロヘキシルフェニルケトン、２−メチル−１−〔４−（メチルチオ）フェニル〕−２−モルホリノプロパン−１等のアセトフェノン系光開始剤；ベンゾイン、ベンゾインメチルエーテル、ベンゾインエチルエーテル、ベンゾインイソプロピルエーテル、ベンゾインイソブチルエーテル、ベンジルジメチルケタール等のベンゾイン系光開始剤；ベンゾフェノン、ベンゾイル安息香酸、ベンゾイル安息香酸メチル、４−フェニルベンゾフェノン、ヒドロキシベンゾフェノン、４−ベンゾイル−４’−メチルジフェニルサルファイド、３，３’−ジメチル−４−メトキシベンゾフェノン等のベンゾフェノン系光開始剤；チオキサンソン、２−クロルチオキサンソン、２−メチルチオキサンソン、２，４−ジメチルチオキサンソン、イソプロピルチオキサンソン、２，４−ジクロロチオキサンソン、２，４−ジエチルチオキサンソン、２，４−ジイソプロピルチオキサンソン等のチオキサンソン系光開始剤などが挙げられる。
【００３７】
（Ｄ）光重合開始剤の含有量は、吸光係数等に応じて適宜調整すればよい。（Ｄ）光重合開始剤の含有量は、（Ａ）〜（Ｄ）成分の合計１００質量部を基準として、０．００５〜５質量部が好ましく、０．０１〜４質量部がより好ましく、０．１〜３質量部が更に好ましい。０．００５質量部以上であると光重合反応が進行しやすくなる傾向がある。５質量部以下であると粘着剤組成物の硬化物の弾性率が低下しにくくなる傾向がある。
【００３８】
［その他の成分］
粘着剤組成物には、必要に応じて上記の（Ａ）〜（Ｄ）成分とは別の各種添加剤を含有させてもよい。含有可能な各種添加剤としては、例えば、粘着剤組成物の保存安定性を高める目的で添加するパラメトキシフェノール等の重合禁止剤；硬化物の耐熱性を高める、又は、着色等の劣化現象を抑制する目的で添加するトリフェニルホスファイト等の酸化防止剤；紫外線等の光に対する硬化物の耐性を高める目的で添加するＨＡＬＳ（Ｈｉｎｄｅｒｅｄ  Ａｍｉｎｅ  Ｌｉｇｈｔ  Ｓｔａｂｉｌｉｚｅｒ）等の光安定化剤；ガラス等に対する粘着剤組成物の密着性を高める目的で添加するシランカップリング剤などが挙げられる。
【００３９】
（酸化防止剤）
酸化防止剤は、特に制限はなく、従来公知の化合物を適宜採用することができる。例を挙げると、ヒンダードフェノール系酸化防止剤、アミン系酸化防止剤等の一次酸化防止剤、及び、リン系酸化防止剤、チオール系酸化防止剤、チオエーテル系酸化防止剤等の二次酸化防止剤がある。酸化防止剤を用いる場合、含有量は、粘着剤組成物１００質量部に対して０．１〜１．０質量部が好ましい。
【００４０】
＜粘着剤組成物の硬化物＞
本発明の一実施形態である硬化物は、上記の粘着剤組成物の硬化物である。硬化物は、粘着剤組成物に、紫外線、電子線、α線、β線等の活性エネルギー線を照射して硬化させることにより製造できる。
【００４１】
硬化物の用途は特に限定されないが、一実施形態として、フィルムの形状に形成した粘着フィルムは、ガラス、プラスチック、及びこれらの複合材から選ばれる被着体を貼り合わせるために極めて有効である。粘着フィルムは、通常の塗工方式又は印刷方式を適用して粘着剤組成物の塗膜を形成し、塗膜を活性エネルギー線の照射により硬化させることで製造できる。
【００４２】
貼り合わせられた被着体を有する部材は、車載用部材、建材、画像表示装置等に用いることができる。例えば、対向する２枚のガラス基材及びそれらの間に粘着フィルムを有する部材において、粘着フィルムは、ガラスが割れたときの飛散防止フィルムとしても機能する。また、対向するガラス基材及びプラスチックフィルムとそれらの間に粘着フィルムを有する部材においても、粘着フィルムは、飛散防止フィルムとしても機能する。
【００４３】
粘着フィルムを基材同士を貼り合せる用途に使用する場合、基材の種類に制限はない。基材としては、ガラス、プラスチック、木材、皮、金属等が挙げられる。基材の組み合わせにも特に制限はない。例えば、ガラス基材とガラス基材、ガラス基材とプラスチックフィルム、プラスチックフィルムとプラスチックフィルム等の貼り合せなどに使用することができる。プラスチックフィルムとしては、ポリエチレンテレフタレート（ＰＥＴ）、トリアセチルセルロース（ＴＡＣ）、ポリエチレンナフタレート（ＰＥＮ）、ポリメチルメタクリレート（ＰＭＭＡ）、ポリカーボネート（ＰＣ）、ポリイミド（ＰＩ）、ポリエチレン（ＰＥ）、ポリプロピレン（ＰＰ）、ポリビニルアルコール（ＰＶＡ）、ポリ塩化ビニル（ＰＶＣ）、シクロオレフィンコポリマー（ＣＯＣ）、シクロオレフィンポリマー（ＣＯＰ）、含ノルボルネン樹脂、ポリエーテルスルホン、セロファン、芳香族ポリアミド又はこれらの組み合わせのフィルムが挙げられる。
【００４４】
粘着剤組成物を用いて形成された硬化物は、優れた粘着力及び耐候性を有するため、紫外線が含まれる電磁波に長時間暴露される環境下でも、着色及び透明性の低下が抑制された粘着フィルムとして使用できる。
【実施例】
【００４５】
以下に、実施例を挙げて本発明をより具体的に説明するが、本発明はこれらに限定されるものではない。なお、例中の「部」及び「％」は、特に断らない限りそれぞれ「質量部」及び「質量％」を意味する。
【００４６】
＜粘着フィルム（硬化物）の作製＞
（実施例１）
［粘着剤組成物用アクリル重合体の調製］
（重合工程）
撹拌機、温度計、還流冷却機、滴下装置、及び窒素導入管を備えたステンレス製の加圧反応装置に、溶媒であるメチルエチルケトン（ＭＥＫ）を添加し、撹拌した。次に、仕込んだ溶媒に窒素を吹き込みながら溶媒を８２℃まで昇温させた後、アクリル単量体である２−エチルヘキシルアクリレート（２ＥＨＡ）７５部及び２−ヒドロキシエチルアクリレート（２ＨＥＡ）２５部と、光重合開始剤であるジメチル２，２’−アゾビス（２−メチルプロピオネート）（和光純薬工業株式会社製「Ｖ−６０１」）０．１５部との混合液を２時間かけて均等な滴下量で加えた。全ての混合液を滴下し、１時間保温した後、光重合開始剤「Ｖ−６０１」０．２部をＭＥＫに溶解させた溶液を３０分間かけて均等な滴下量で加えた。その後、約１時間保温した後、反応液をＭＥＫで希釈した。次に、光重合開始剤「Ｖ−６０１」の失活工程として、０．３ＭＰａ加圧条件下で反応液を１２５℃まで昇温し、２．５時間保温することで固形分５０％のアクリル重合体溶液を得た。
【００４７】
（脱溶工程）
撹拌機、温度計及び空気（Ａｉｒ）吹き込み管、並びに真空ポンプを備えたセパラブルフラスコにアクリル重合体溶液（１３０部）とイソステアリルアクリレート（ＩＳＴＡ）（３５部）（固形分：ＩＳＴＡ＝６５：３５）と３，５−ジ−ｔｅｒｔ−ブチル−４−ヒドロキシトルエン（ＢＨＴ）０．０６部とを仕込み、Ａｉｒをバブリングしながら撹拌及び昇温を開始した。５０℃まで昇温したところで、真空ポンプにより減圧を開始した。発泡に注意しながらフラスコ内を減圧し、溶媒を留去しつつ反応液が９０℃となるまで昇温した。９０℃で保温しながら減圧を継続し、２時間後にガスクロマトグラフィーにて反応液内の溶媒残存量が０．０２％以下であること確認し、アクリル重合体を得た。
【００４８】
［粘着剤組成物の調製］
アクリル重合体の固形分４７部に対して、（Ｂ）モノマである４−ヒドロキシブチルアクリレート（４ＨＢＡ）１２部及びＩＳＴＡ３５部と、（Ｂ）架橋剤（ａｌｌｎｅｘ社製「ＥＢＥＣＲＹＬ２３０」、２官能ウレタン（メタ）アクリレート）６部と、（Ｃ）光重合開始剤（ＢＡＳＦ社製「イルガキュア１８４」）０．５部とを混合し、粘着剤組成物を得た。
【００４９】
［粘着フィルムの作製］
粘着剤組成物を重剥離セパレータ（中本パックス株式会社製「ＨＴＡ−７５」（フィルム厚み；７５μｍ））と軽剥離セパレータ（中本パックス株式会社製「ＢＤ−５０」（フィルム厚み；５０μｍ））の２種の剥離セパレータに挟み、１００μｍのスペーサを用いてローラーで厚さを均一にし、その後、紫外線を照射して硬化させることにより粘着フィルムを作製した。
紫外線照射装置：株式会社ジーエス・ユアサコーポレーション製  コンベヤーＵＶ照射装置「ＵＶ  ＳＹＳＴＥＭ  ＣＳ６０」
紫外線ランプ：株式会社ジーエス・ユアサコーポレーション製  メタルハライドランプ
露光条件：照度２００ｍＷ／ｃｍ２；積算光量３，０００ｍＪ／ｃｍ２（５００ｍＪ／ｃｍ２×４回）
【００５０】
（実施例２）
［粘着剤組成物の調製］において、使用する（Ｂ）モノマを２ＥＨＡ１５部、４ＨＢＡ１２部、及びＩＳＴＡ２０部に替えたこと以外は実施例１と同様にして粘着剤組成物を得た。この粘着剤組成物を用い、実施例１と同様にして粘着フィルムを得た。
【００５１】
（実施例３）
［粘着剤組成物の調製］において、使用する（Ｂ）モノマを２ＥＨＡ１５部、４ＨＢＡ１２部、及びイソボルニルアクリレート（ＩＢＸＡ）２０部に替えたこと以外は実施例１と同様にして粘着剤組成物を得た。この粘着剤組成物を用い、実施例１と同様にして粘着フィルムを得た。
【００５２】
（実施例４）
［粘着剤組成物の調製］において、使用する（Ｂ）モノマを２ＥＨＡ２５部、４ＨＢＡ１２部、及びＩＢＸＡ１０部に替えたこと以外は実施例１と同様にして粘着剤組成物を得た。この粘着剤組成物を用い、実施例１と同様にして粘着フィルムを得た。
【００５３】
（実施例５）
［粘着剤組成物の調製］において、使用する（Ｂ）モノマを２ＥＨＡ３０部、４ＨＢＡ１２部、及びジシクロペンテニルアクリレート５部に替えたこと以外は実施例１と同様にして粘着剤組成物を得た。この粘着剤組成物を用い、実施例１と同様にして粘着フィルムを得た。
【００５４】
（比較例１）
［粘着剤組成物の調製］において、使用する（Ｂ）モノマを２ＥＨＡ２９部、４ＨＢＡ３部、及びアクリロイルモルホリン（ＡＣＭＯ）１５部に替えたこと以外は実施例１と同様にして粘着剤組成物を得た。この粘着剤組成物を用い、実施例１と同様にして粘着フィルムを得た。
【００５５】
（比較例２）
［粘着剤組成物の調製］において、使用する（Ｂ）モノマを２ＥＨＡ２９部、４ＨＢＡ３部、及びジメチルアクリルアミド（ＤＭＡＡ）１５部に替えたこと以外は実施例１と同様にして粘着剤組成物を得た。この粘着剤組成物を用い、実施例１と同様にして粘着フィルムを得た。
【００５６】
（比較例３）
［粘着剤組成物の調製］において、使用する（Ｂ）モノマを２ＥＨＡ４４部及び４ＨＢＡ３部に替えたこと以外は実施例１と同様にして粘着剤組成物を得た。この粘着剤組成物を用い、実施例１と同様にして粘着フィルムを得た。
【００５７】
＜粘着フィルムの評価＞
各実施例及び各比較例の粘着フィルムについて着色性、濁度、及びガラスに対する粘着力を以下の方法により測定した。それらの結果を表１に示す。
【００５８】
［着色性（黄色味）の評価］
作製した粘着フィルムを５０ｍｍ×５０ｍｍサイズに切り出した後、片面の剥離セパレータを剥がしガラス基材に貼り合わせた後に、もう一方の面の剥離セパレータを剥がし、試験片とした。色差計（日本電色工業株式会社製「Ｓｐｅｃｔｒｏｐｈｏｔｏｍｅｔｅｒ  ＳＤ６０００」）で試験片の初期ＹＩ値（初期フィルムＹＩ値）を測定した。その後、紫外線照射による試験片の色の変化を促進させるために、試験片に、粘着フィルム側から紫外線を所定の照射量で照射した。次いで、初期ＹＩ値測定と同様の方法で粘着フィルムのＹＩ値を確認した。なお、ＹＩ値が高いほど黄色味又は濁りが強く、変化が大きいほど粘着フィルムの劣化が進んでいることを示す。すなわち、ＹＩ値が低く、変化が小さいほど粘着フィルムの着色及び濁りが抑制されたことを示す。
紫外線照射には下記条件を用いた。
紫外線照射装置：株式会社ジーエス・ユアサコーポレーション製  コンベヤーＵＶ照射装置「ＵＶ  ＳＹＳＴＥＭ  ＣＳ６０」
紫外線ランプ：株式会社ジーエス・ユアサコーポレーション製  高圧水銀ランプ
露光条件：照度１００ｍＷ／ｃｍ２、露光時間：６０分
【００５９】
［濁度の測定方法］
作製した粘着フィルムを５０ｍｍ×５０ｍｍサイズに切り出した後、片面の剥離セパレータを剥がしてガラス基材に貼付し、２ｋｇのローラーを１往復させることにより圧着した。その後、もう一方の面の剥離セパレータを剥がし、試験片とした。ＪＩＳ  ７１３６：２０００に従い、ヘイズメーター（スガ試験機株式会社製「ＨＧＭ−２」）を用いて濁度を測定した。
【００６０】
［粘着力（対ガラス１８０°ピール試験）の測定］
作製した粘着フィルムを１００ｍｍ×２５ｍｍサイズに切り出した後、片面の剥離セパレータを剥がしてガラス基材に貼付し、２ｋｇのローラーを１往復させることにより圧着した。その後、もう一方の面の剥離セパレータを剥がして、粘着フィルム面上に１５０ｍｍ×３０ｍｍの易接着ＰＥＴフィルム（東洋紡株式会社製「Ａ４３００」（フィルム厚み：７５μｍ））を貼付し、２ｋｇのローラーを１往復させることにより圧着し、試験片とした。試験片を引っ張り試験機（株式会社島津製作所製「オートグラフ  ＡＧ−Ｘ／Ｒ」）に取り付け、剥離速度：３００ｍｍ／ｍｉｎ、測定温度：２５℃で１８０°剥離試験を行い、粘着力を測定した。
【００６１】
【表１】
2019210419.tif 000004
【００６２】
表１からわかるように、式（１）で表されるモノマを含有する粘着剤組成物を用いて作製された粘着フィルムは、粘着力を維持しつつ、着色が抑制され、良好な透明性を有していた。